(57)【要約】【課題】高屈折率及び低分散の光学特性を有し、且つ、より安定して加熱成形することが可能な光学ガラスを提供する。【解決手段】光学ガラスは、カチオン％（モル％）表示で、Ｐ５＋の含有率が２３．０％以上５２．０％以下、Ａｌ３＋の含有率が０％を超え２３．０％以下、Ｍｇ２＋の含有率が０％を超え２０．０％以下、Ｃａ２＋の含有率が０％を超え１９．０％以下、Ｓｒ２＋の含有率が０％以上１７．０％以下、Ｂａ２＋の含有率が３．０％以上４１．０％以下、Ｚｎ２＋の含有率が０％を超え２５．０％以下であり、アニオン％（モル％）表示で、Ｆ−の含有率が１１．０％以上４４．０％以下、Ｏ２−の含有率が５６．０％以上８９．０％以下であり、屈折率（ｎｄ）が１．５２以上１．６７以下、アッベ数（νｄ）が５５以上７３以下であり、平均線膨張係数αが１４０×１０−７℃−１以下である。【選択図】なし【特許請求の範囲】
【請求項１】
カチオン％（モル％）表示で、
Ｐ５＋の含有率が２３．０％以上５２．０％以下、
Ａｌ３＋の含有率が０％を超え２３．０％以下、
Ｍｇ２＋の含有率が０％を超え２０．０％以下、
Ｃａ２＋の含有率が０％を超え１９．０％以下、
Ｓｒ２＋の含有率が０％以上１７．０％以下、
Ｂａ２＋の含有率が３．０％以上４１．０％以下、
Ｚｎ２＋の含有率が０％を超え２５．０％以下
であり、
アニオン％（モル％）表示で、
Ｆ−の含有率が１１．０％以上４４．０％以下、
Ｏ２−の含有率が５６．０％以上８９．０％以下
であり、
屈折率（ｎｄ）が１．５２以上１．６７以下、アッベ数（νｄ）が５５以上７３以下であり、
日本光学硝子工業会規格ＪＯＧＩＳ０８−２００３に規定される１００〜３００℃における平均線膨張係数αが１４０×１０−７℃−１以下である光学ガラス。
【請求項２】
Ｍｇ２＋、Ｃａ２＋、Ｓｒ２＋及びＢａ２＋からなる群から選ばれる１種以上の合計含有率（Ｒ２＋：カチオン％）が２１．０〜４９．０％である請求項１記載の光学ガラス。
【請求項３】
Ｂａ２＋の含有率に対するＺｎ２＋の含有率の比（Ｚｎ２＋／Ｂａ２＋）が０．１以上である請求項１又は２記載の光学ガラス。
【請求項４】
カチオン％（モル％）表示で、
Ｌａ３＋の含有率が０〜１３．０％、
Ｇｄ３＋の含有率が０〜１８．０％、
Ｙ３＋の含有率が０〜１３．０％、
Ｙｂ３＋の含有率が０〜１３．０％、
Ｌｕ３＋の含有率が０〜１３．０％
である請求項１から３のいずれか記載の光学ガラス。
【請求項５】
Ｙ３＋、Ｌａ３＋、Ｇｄ３＋、Ｙｂ３＋及びＬｕ３＋からなる群から選択される１種以上の合計含有率（Ｌｎ３＋：カチオン％）が０〜２０．０％である請求項１から４のいずれか記載の光学ガラス。
【請求項６】
カチオン％（モル％）表示で、
Ｌｉ＋の含有率が０〜１０．０％、
Ｎａ＋の含有率が０〜１０．０％、
Ｋ＋の含有率が０〜１０．０％
である請求項１から５のいずれか記載の光学ガラス。
【請求項７】
Ｌｉ＋、Ｎａ＋及びＫ＋からなる群から選択される１種以上の合計含有率（Ｒｎ＋：カチオン％）が１０．０％以下である請求項１から６のいずれか記載の光学ガラス。
【請求項８】
カチオン％（モル％）表示で、
Ｓｉ４＋の含有率が０〜１０．０％、
Ｂ３＋の含有率が０〜１３．０％、
Ｔｉ４＋の含有率が０〜１０．０％、
Ｎｂ５＋の含有率が０〜１３．０％、
Ｗ６＋の含有率が０〜１３．０％、
Ｚｒ４＋の含有率が０〜１０．０％、
Ｔａ５＋の含有率が０〜１０．０％、
Ｇｅ４＋の含有率が０〜１０．０％、
Ｂｉ３＋の含有率が０〜１０．０％、
Ｔｅ４＋の含有率が０〜１０．０％
である請求項１から７のいずれか記載の光学ガラス。
【請求項９】
請求項１から８のいずれか記載の光学ガラスからなる光学素子。
【請求項１０】
請求項１から８のいずれか記載の光学ガラスからなる研磨加工用及び／又は精密モールドプレス成形用のプリフォーム。
【発明の詳細な説明】
【技術分野】
【０００１】
本発明は、光学ガラス、光学素子及びプリフォームに関する。
【背景技術】
【０００２】
近年、光学系を使用する機器のデジタル化や高精細化が急速に進んでおり、デジタルカメラやビデオカメラ等の撮影機器や、プロジェクタやプロジェクションテレビ等の画像再生（投影）機器等の各種光学機器の分野では、光学系で用いられるレンズやプリズム等の光学素子の枚数を削減し、光学系全体を軽量化及び小型化する要求が強まっている。
【０００３】
光学系を構成する光学素子の材料として、１．５２以上１．６７以下の屈折率（ｎｄ）と５５以上７３以下のアッベ数（νｄ）を有する高屈折率低分散ガラスの需要が非常に高まっている。このような高屈折率低分散ガラスとしては、例えば特許文献１〜３に代表されるようなガラス組成物が知られている。
【先行技術文献】
【特許文献】
【０００４】
【特許文献１】特開２００９−２５６１６９号公報
【特許文献２】特開２０１２−００１４２２号公報
【特許文献３】特開２０１２−１２６６０８号公報
【発明の概要】
【発明が解決しようとする課題】
【０００５】
高屈折率低分散ガラスは、光学系における収差を低減させて高い結像特性を図る等の目的で、光学特性が異なる他のガラス、例えば高分散（低いアッベ数）を有するガラスと一緒にレンズユニットに組み込まれることが多く、近年では非球面レンズとしてレンズ構成に組み入れられることも多い。しかし、特許文献１に記載されるようなフツリン酸塩系のガラスは、一般に他のガラスと比べて高い線膨張係数を有するため、光学素子を作製する際のリヒートプレス成形や、非球面レンズを作製する際の精密モールドプレス成形等の加熱成形において熱衝撃を受けやすく、ワレ、カケ等の不良を生じる懸念が大きかった。そのような事情もあり、加熱時の膨張が小さく、より安定して精密モールドプレス成形やリヒートプレス成形を行うことができる高屈折率低分散ガラスが望まれている。
【０００６】
本発明は、上記問題点に鑑みてなされたものであって、その目的とするところは、高屈折率低分散の光学特性を有し、且つ、より安定して加熱成形することが可能な光学ガラスと、これを用いたプリフォーム及び光学素子を提供することにある。
【課題を解決するための手段】
【０００７】
本発明者らは、上記課題を解決するために、鋭意試験研究を重ねた結果、カチオン成分として、Ｐ５＋、Ａｌ３＋、Ｍｇ２＋、Ｃａ２＋及びＢａ２＋とともにＺｎ２＋をガラスに含有させ、且つ各成分の含有量を調整することによって、所望の屈折率及びアッベ数を有しながらも、１００〜３００℃における平均線膨張係数が小さいガラスが得られることを見出し、本発明を完成するに至った。具体的には、本発明は以下のようなものを提供する。
【０００８】
（１）  カチオン％（モル％）表示で、Ｐ５＋の含有率が２３．０％以上５２．０％以下、Ａｌ３＋の含有率が０％を超え２３．０％以下、Ｍｇ２＋の含有率が０％を超え２０．０％以下、Ｃａ２＋の含有率が０％を超え１９．０％以下、Ｓｒ２＋の含有率が０％以上１７．０％以下、Ｂａ２＋の含有率が３．０％以上４１．０％以下、Ｚｎ２＋の含有率が０％を超え２５．０％以下であり、アニオン％（モル％）表示で、Ｆ−の含有率が１１．０％以上４４．０％以下、Ｏ２−の含有率が５６．０％以上８９．０％以下であり、屈折率（ｎｄ）が１．５２以上１．６７以下、アッベ数（νｄ）が５５以上７３以下であり、日本光学硝子工業会規格ＪＯＧＩＳ０８−２００３に規定される１００〜３００℃における平均線膨張係数αが１４０×１０−７℃−１以下である光学ガラス。
【０００９】
（２）  Ｍｇ２＋、Ｃａ２＋、Ｓｒ２＋及びＢａ２＋からなる群から選ばれる１種以上の合計含有率（Ｒ２＋：カチオン％）が２１．０〜４９．０％である（１）記載の光学ガラス。
【００１０】
（３）  Ｂａ２＋の含有率に対するＺｎ２＋の含有率の比（Ｚｎ２＋／Ｂａ２＋）が０．１以上である（１）又は（２）記載の光学ガラス。
【００１１】
（４）  カチオン％（モル％）表示で、Ｌａ３＋の含有率が０〜１３．０％、Ｇｄ３＋の含有率が０〜１８．０％、Ｙ３＋の含有率が０〜１３．０％、Ｙｂ３＋の含有率が０〜１３．０％、Ｌｕ３＋の含有率が０〜１３．０％である（１）から（３）のいずれか記載の光学ガラス。
【００１２】
（５）  Ｙ３＋、Ｌａ３＋、Ｇｄ３＋、Ｙｂ３＋及びＬｕ３＋からなる群から選択される１種以上の合計含有率（Ｌｎ３＋：カチオン％）が０〜２０．０％である（１）から（４）のいずれか記載の光学ガラス。
【００１３】
（６）  カチオン％（モル％）表示で、Ｌｉ＋の含有率が０〜１０．０％、Ｎａ＋の含有率が０〜１０．０％、Ｋ＋の含有率が０〜１０．０％である（１）から（５）のいずれか記載の光学ガラス。
【００１４】
（７）  Ｌｉ＋、Ｎａ＋及びＫ＋からなる群から選択される１種以上の合計含有率（Ｒｎ＋：カチオン％）が１０．０％以下である（１）から（６）のいずれか記載の光学ガラス。
【００１５】
（８）  カチオン％（モル％）表示で、Ｓｉ４＋の含有率が０〜１０．０％、Ｂ３＋の含有率が０〜１３．０％、Ｔｉ４＋の含有率が０〜１０．０％、Ｎｂ５＋の含有率が０〜１３．０％、Ｗ６＋の含有率が０〜１３．０％、Ｚｒ４＋の含有率が０〜１０．０％、Ｔａ５＋の含有率が０〜１０．０％、Ｇｅ４＋の含有率が０〜１０．０％、Ｂｉ３＋の含有率が０〜１０．０％、Ｔｅ４＋の含有率が０〜１０．０％
である（１）から（７）のいずれか記載の光学ガラス。
【００１６】
（９）  （１）から（８）のいずれか記載の光学ガラスからなる光学素子。
【００１７】
（１０）  （１）から（８）のいずれか記載の光学ガラスからなる研磨加工用及び／又は精密モールドプレス成形用のプリフォーム。
【発明の効果】
【００１８】
本発明によれば、高屈折率及び低分散の光学特性を有し、且つ、より安定して加熱成形することが可能な光学ガラスと、これを用いたプリフォーム及び光学素子を得ることができる。
【００１９】
また、本発明によれば、異常分散性（Δθｇ，Ｆ）が大きい点で特徴的な光学ガラスと、これを用いたプリフォーム及び光学素子を得ることもできる。
【発明を実施するための形態】
【００２０】
本発明の光学ガラスは、カチオン％（モル％）表示で、Ｐ５＋の含有率が２３．０％以上５２．０％以下、Ａｌ３＋の含有率が０％を超え２３．０％以下、Ｍｇ２＋の含有率が０％を超え２０．０％以下、Ｃａ２＋の含有率が０％を超え１９．０％以下、Ｓｒ２＋の含有率が０％以上１７．０％以下、Ｂａ２＋の含有率が３．０％以上４１．０％以下、Ｚｎ２＋の含有率が０％を超え２５．０％以下であり、アニオン％（モル％）表示で、Ｆ−の含有率が１１．０％以上４４．０％以下、Ｏ２−の含有率が５６．０％以上８９．０％以下であり、屈折率（ｎｄ）が１．５２以上１．６７以下、アッベ数（νｄ）が５５以上７３以下であり、日本光学硝子工業会規格ＪＯＧＩＳ０８−２００３に規定される１００〜３００℃における平均線膨張係数αが１４０×１０−７℃−１以下である。カチオン成分として、Ｐ５＋、Ａｌ３＋、Ｍｇ２＋、Ｃａ２＋及びＢａ２＋とともにＺｎ２＋をガラスに含有させ、且つ各成分の含有量を調整することによって、高屈折率及び低分散の光学特性を有し、且つ、線膨張係数の小さな光学ガラスが得られるため、より安定して加熱成形することが可能な光学ガラスを得ることができる。
【００２１】
以下、本発明の光学ガラスの実施形態について詳細に説明する。本発明は、以下の実施形態に何ら限定されるものではなく、本発明の目的の範囲内において、適宜変更を加えて実施することができる。なお、説明が重複する箇所について、適宜説明を省略する場合があるが、発明の趣旨を限定するものではない。
【００２２】
＜ガラス成分＞
本発明の光学ガラスを構成する各成分について説明する。
本明細書中において、各成分の含有率は特に断りがない場合は、全てモル比に基づくカチオン％又はアニオン％で表示されるものとする。ここで、「カチオン％」及び「アニオン％」（以下、「カチオン％（モル％）」及び「アニオン％（モル％）」と表記することがある）は、本発明の光学ガラスのガラス構成成分をカチオン成分及びアニオン成分に分離し、それぞれにおいて合計割合を１００モル％として、ガラス中に含有される各成分の含有率を表記した組成である。
なお、各成分のイオン価は便宜的に代表値を用いているに過ぎないため、他のイオン価のものと区別するものではない。光学ガラス中に存在する各成分のイオン価は、代表値以外である可能性がある。例えば、Ｐは、通常イオン価が５価の状態でガラス中に存在するので、本明細書中では「Ｐ５＋」と表しているが、他のイオン価の状態で存在する可能性がある。このように、厳密には他のイオン価の状態で存在するものであっても、本明細書では、各成分が代表値のイオン価でガラス中に存在するものとして扱う。
【００２３】
［カチオン成分について］
Ｐ５＋は、ガラス形成成分であり、ガラスの異常分散性を高め、失透を抑制し、屈折率を高める性質を有する。そのため、Ｐ５＋の含有率は、好ましくは２３．０％、より好ましくは２５．０％、さらに好ましくは２８．０％を下限とし、さらに好ましくは３０．０％超、さらに好ましくは３２．０％超とする。
他方で、Ｐ５＋の含有率を５２．０％以下の範囲内に低減することで、所望の高いアッベ数を得易くすることができ、また、線膨張係数を低くすることができる。そのため、Ｐ５＋の含有率は、好ましくは５２．０％、より好ましくは５０．０％、さらに好ましくは４７．０％、さらに好ましくは４５．０％、さらに好ましくは４２．０％を上限とする。
【００２４】
Ａｌ３＋は、ガラスの異常分散性を高め、耐失透性を高め、磨耗度を低くし、線膨張係数を小さくする性質を有する。そのため、Ａｌ３＋の含有率は、好ましくは０％超、より好ましくは１．０％超、さらに好ましくは３．０％超、さらに好ましくは５．０％超、さらに好ましくは６．０％超、さらに好ましくは８．０％超、さらに好ましくは１０．０％超とする。
他方で、Ａｌ３＋の含有率を２３．０％以下の範囲内に低減することで、所望の高い屈折率を得易くすることができる。そのため、Ａｌ３＋の含有率は、好ましくは２３．０％、より好ましくは２０．０％を上限とし、さらに好ましくは１８．０％未満、さらに好ましくは１５．０％未満とする。
【００２５】
Ｍｇ２＋は、ガラスの耐失透性を高め、摩耗度を低くし、線膨張係数を小さくする性質を有する。そのため、Ｍｇ２＋の含有率の下限は、好ましくは０％超、より好ましくは１．０％超、さらに好ましくは２．０％超とする。
他方で、Ｍｇ２＋の含有率を２０．０％以下の範囲内に低減することで、所望の高い屈折率を得易くすることができる。そのため、Ｍｇ２＋の含有率は、好ましくは２０．０％、より好ましくは１７．０％、さらに好ましくは１４．０％を上限とし、さらに好ましくは１１．０％未満とする。
【００２６】
Ｃａ２＋は、ガラスの耐失透性を高め、屈折率の低下を抑制し、磨耗度を低くし、線膨張係数を小さくする性質を有する。そのため、Ｃａ２＋の含有率の下限を、好ましくは０％超、より好ましくは１．０％超、さらに好ましくは２．０％超とする。
他方で、Ｃａ２＋の含有率を１９．０％以下の範囲内に低減することで、ガラスの耐失透性を高め、所望の高い屈折率を得易くすることができる。そのため、Ｃａ２＋の含有率は、好ましくは１９．０％、より好ましくは１５．０％、さらに好ましくは１２．０％を上限とし、さらに好ましくは１０．０％未満とする。
【００２７】
Ｓｒ２＋は、０％超含有する場合に、ガラスの耐失透性を高め、屈折率の低下を抑制する性質を有する任意成分である。そのため、Ｓｒ２＋の含有率は、好ましくは０％超、より好ましくは１．０％超、さらに好ましくは２．０％超としてもよい。
他方で、Ｓｒ２＋の含有率を１７．０％以下の範囲内に低減することで、ガラスの耐失透性を高め、所望の高い屈折率を得易くすることができる。そのため、Ｓｒ２＋の含有率は、好ましくは１７．０％、より好ましくは１５．０％、さらに好ましくは１２．０％、さらに好ましくは１０．０％、さらに好ましくは８．０％を上限とする。
【００２８】
Ｂａ２＋は、ガラスの耐失透性を高め、低い分散性を維持し、屈折率を高める性質を有する。そのため、Ｂａ２＋の含有率は、好ましくは３．０％以上、より好ましくは５．０％超、さらに好ましくは８．０％超、さらに好ましくは１０．０％超、さらに好ましくは１２．０％超としてもよい。
他方で、Ｂａ２＋の含有率を４１．０％以下の範囲内に低減することで、ガラスの耐失透性を高め、比重を小さくし、また、線膨張係数を小さくすることができる。そのため、Ｂａ２＋の含有率は、好ましくは４１．０％、より好ましくは３８．０％、さらに好ましくは３５．０％、さらに好ましくは３２．０％を上限とする。
【００２９】
Ｚｎ２＋は、ガラスの線膨張係数を小さくし、ガラス転移点を低くし、ガラスの耐失透性や耐酸性を高める性質を有する。そのため、Ｚｎ２＋の含有率は、好ましくは０％超、より好ましくは１．０％超、さらに好ましくは２．０％超、さらに好ましくは３．０％超、さらに好ましくは５．０％超、さらに好ましくは５．５％超、さらに好ましくは６．０％超とする。
他方で、Ｚｎ２＋の含有率を２５．０％以下の範囲内に低減することで、所望の低いアッベ数を得易くすることができる。そのため、Ｚｎ２＋の含有率は、好ましくは２５．０％、より好ましくは２３．０％、さらに好ましくは２０．０％、さらに好ましくは１８．０％、さらに好ましくは１６．０％を上限とする。
【００３０】
Ｒ２＋は、Ｍｇ２＋、Ｃａ２＋、Ｓｒ２＋及びＢａ２＋からなる群から選ばれる１種以上である。また、Ｒ２＋の合計含有率は、Ｍｇ２＋、Ｃａ２＋、Ｓｒ２＋及びＢａ２＋からなる群から選ばれる１種以上の合計である。
ここで、Ｒ２＋の合計含有率を２１．０〜４９．０％の範囲内にすることで、より耐失透性の高いガラスを得ることができる。
そのため、Ｒ２＋の合計含有率の下限は、好ましくは２１．０％、より好ましくは２３．０％、さらに好ましくは２５．０％、さらに好ましくは２８．０％、さらに好ましくは３０．０％とする。また、Ｒ２＋の合計含有率の上限は、好ましくは４９．０％、より好ましくは４７．０％、さらに好ましくは４５．０％、さらに好ましくは４３．０％、さらに好ましくは４０．０％とする。
【００３１】
本発明の光学ガラスは、Ｂａ２＋含有率（カチオン％）に対するＺｎ２＋含有率（カチオン％）の比（Ｚｎ２＋／Ｂａ２＋）が０．１０超であることが好ましい。この比（Ｚｎ２＋／Ｂａ２＋）を大きくすることで、ガラスの線膨張係数を小さくすることができる。そのため、この（Ｚｎ２＋／Ｂａ２＋）比は、好ましくは０．１０超、より好ましくは０．１５超、さらに好ましくは０．２０超、さらに好ましくは０．２５超としてもよい。
他方で、（Ｚｎ２＋／Ｂａ２＋）比の上限は、好ましくは２．００、より好ましくは１．５０、さらに好ましくは１．２０としてもよい。
【００３２】
本発明の光学ガラスは、Ｐ５＋含有率（カチオン％）に対するＺｎ２＋含有率（カチオン％）の比（Ｚｎ２＋／Ｐ５＋）が０．０１０超であることが好ましい。この比（Ｚｎ２＋／Ｐ５＋）を大きくすることで、ガラスの線膨張係数を小さくすることができる。そのため、この（Ｚｎ２＋／Ｐ５＋）比は、好ましくは０．０１０超、より好ましくは０．０５０超、さらに好ましくは０．１００超、さらに好ましくは０．５０超としてもよい。
他方で、（Ｚｎ２＋／Ｐ５＋）比の上限は、好ましくは０．８００、より好ましくは０．６００、さらに好ましくは０．４５０としてもよい。
【００３３】
また、本発明の光学ガラスは、Ｐ５＋含有率（カチオン％）に対するＭｇ２＋含有率（カチオン％）の比（Ｍｇ２＋／Ｐ５＋）が１．００以下であることが好ましい。
ガラス形成成分Ｐ５＋の含有率に対する、Ｍｇ２＋の含有率の比を小さくすることで、ガラスの耐失透性を高め、また、ガラスを加熱により軟化してプレス成形する際の失透を低減することできる。そのため、この（Ｍｇ２＋／Ｐ５＋）比は、好ましくは１．００、より好ましくは０．８０、さらに好ましくは０．６０、さらに好ましくは０．４６、さらに好ましくは０．４０、さらに好ましくは０．３３を上限とする。
他方で、（Ｍｇ２＋／Ｐ５＋）比の下限は、所望の小さい線膨張係数を有するガラスを得る観点で、好ましくは０．０１、より好ましくは０．０３、さらに好ましくは０．０６としてもよい。
【００３４】
また、本発明の光学ガラスは、Ｚｎ２＋含有率とＭｇ２＋含有率の合計（カチオン％）に対する、Ｃａ２＋含有率とＳｒ２＋含有率とＢａ２＋含有率の合計（カチオン％）の比（Ｚｎ２＋＋Ｍｇ２＋）／（Ｃａ２＋＋Ｓｒ２＋＋Ｂａ２＋）が０．２０以上であることが好ましい。これにより、線膨張係数を小さくする作用が強いＺｎ２＋とＭｇ２＋の含有率が、その作用が弱く、又は逆に線膨張係数を大きくする作用のあるＣａ２＋やＳｒ２＋、Ｂａ２＋の含有率に相対して増加するため、より線膨張係数の小さなガラスを得易くすることができる。そのため、この（Ｚｎ２＋＋Ｍｇ２＋）／（Ｃａ２＋＋Ｓｒ２＋＋Ｂａ２＋）比は、好ましくは０．２０、より好ましくは０．２５、さらに好ましくは０．３０を下限とする。
他方で、（Ｚｎ２＋＋Ｍｇ２＋）／（Ｃａ２＋＋Ｓｒ２＋＋Ｂａ２＋）比の上限は、安定なガラスを得る観点で、好ましくは２．００、より好ましくは１．８０、さらに好ましくは１．５０、さらに好ましくは１．２０としてもよい。
【００３５】
Ｌａ３＋、Ｇｄ３＋、Ｙ３＋、Ｙｂ３＋及びＬｕ３＋は、少なくともいずれかを０％超含有する場合に、低い分散性を維持し、屈折率を高め、さらに耐失透性を高める性質を有する任意成分である。
他方で、Ｌａ３＋、Ｙ３＋、Ｙｂ３＋及びＬｕ３＋のうち少なくともいずれかの含有率を１３．０％以下の範囲内に低減し、またはＧｄ３＋の含有率を１８．０％以下の範囲内に低減することで、ガラスの異常分散性を低下し難くし、また、ガラスの安定性を高めて失透し難くすることができる。そのため、Ｌａ３＋、Ｙ３＋、Ｙｂ３＋及びＬｕ３＋の含有率は、それぞれ好ましくは１３．０％を上限とし、より好ましくは１０．０％未満、さらに好ましくは７．０％未満、さらに好ましくは５．０％未満、さらに好ましくは３．０％未満とする。また、Ｇｄ３＋の含有率は、好ましくは１８．０％を上限とし、より好ましくは１５．０％未満、さらに好ましくは１２．０％未満、さらに好ましくは１０．０％未満とする。
【００３６】
Ｌｎ３＋は、Ｙ３＋、Ｌａ３＋、Ｇｄ３＋、Ｙｂ３＋及びＬｕ３＋からなる群から選択される１種以上である。また、Ｌｎ３＋の合計含有率は、Ｙ３＋、Ｌａ３＋、Ｇｄ３＋、Ｙｂ３＋及びＬｕ３＋からなる群から選択される１種以上の合計である。
ここで、Ｌｎ３＋の合計含有率を２０．０％以下の範囲内に低減することで、ガラスの異常分散性を低下し難くし、ガラスを失透し難くすることができ、また、高屈折率及び低分散を有するガラスを得易くすることができる。そのため、Ｌｎ３＋の合計含有率は、好ましくは２０．０％を上限とし、より好ましくは１８．０％未満、さらに好ましくは１５．０％未満、さらに好ましくは１３．０％未満、さらに好ましくは１１．０％未満とする。
【００３７】
Ｌｉ＋、Ｎａ＋及びＫ＋は、少なくともいずれかを０％超含有する場合に、ガラス形成時の耐失透性を維持しつつ、ガラス転移点（Ｔｇ）を下げる性質を有する任意成分である。
他方で、Ｌｉ＋、Ｎａ＋及びＫ＋のうち、少なくともいずれかの含有率を１０．０％以下の範囲内に低減することで、ガラスの磨耗度を低減し、化学的耐久性を高めることができる。そのため、Ｌｉ＋、Ｎａ＋及びＫ＋の含有率は、それぞれ好ましくは１０．０％を上限とし、より好ましくは５．０％未満、さらに好ましくは３．０％未満とする。
【００３８】
Ｒｎ＋は、Ｌｉ＋、Ｎａ＋及びＫ＋からなる群から選択される１種以上である。また、Ｒｎ＋の合計含有率は、Ｌｉ＋、Ｎａ＋及びＫ＋からなる群から選択される１種以上の合計である。
ここで、Ｒｎ＋の合計含有率を１０．０％以下の範囲内に低減することで、ガラスの磨耗度を低減し、化学的耐久性を高めることができる。そのため、Ｒｎ＋の合計含有率は、好ましくは１０．０％を上限とし、より好ましくは５．０％未満、さらに好ましくは３．０％未満とする。
【００３９】
Ｓｉ４＋は、０％超含有する場合に、ガラスの耐失透性を高め、屈折率を高め、磨耗度を低下させる性質を有する任意成分である。
他方で、Ｓｉ４＋の含有率を１０．０％以下の範囲内に低減することで、Ｓｉ４＋の過剰含有によるガラスの失透を低減することができる。そのため、Ｓｉ４＋の含有率は、好ましくは１０．０％を上限とし、より好ましくは５．０％未満、さらに好ましくは３．０％未満とする。
【００４０】
Ｂ３＋は、０％超含有する場合に、ガラスの耐失透性を高め、屈折率を高め、磨耗度を低下させる性質を有する任意成分である。
他方で、Ｂ３＋の含有率を１３．０％以下の範囲内に低減することで、ガラスの化学的耐久性を高めることができる。そのため、Ｂ３＋の含有率は、好ましくは１３．０％を上限とし、より好ましくは１０．０％未満、さらに好ましくは７．０％未満、さらに好ましくは５．０％未満とする。
【００４１】
Ｔｉ４＋、Ｎｂ５及びＷ６＋は、少なくともいずれかを０％超含有する場合に、ガラスの屈折率を高める性質を有する任意成分である。加えて、Ｎｂ５＋は化学的耐久性を高める性質を有し、Ｗ６＋はガラス転移点を低くする性質を有する成分でもある。
他方で、Ｔｉ４＋の含有率を１０．０％以下の範囲内に低減し、またはＮｂ５及びＷ６＋の少なくとも一方の含有率を１３．０％以下の範囲内に低減することで、所望の高いアッベ数を得易くすることができる。加えて、Ｔｉ４＋及びＷ６＋の含有率をこれらの範囲内に低減させることで、ガラスの着色を低減することができる。従って、Ｔｉ４＋の含有率は、好ましくは１０．０％を上限とし、より好ましくは５．０％未満、さらに好ましくは３．０％未満、さらに好ましくは１．０％未満とする。また、Ｎｂ５及びＷ６＋の含有率は、それぞれ好ましくは１３．０％を上限とし、より好ましくは１０．０％未満、さらに好ましくは７．０％未満、さらに好ましくは４．０％未満とする。
【００４２】
Ｚｒ４＋は、０％超含有する場合に、ガラスの屈折率を高める性質を有する任意成分である。
他方で、Ｚｒ４＋の含有率を１０．０％以下の範囲内に低減することで、ガラス中の成分の揮発による脈理を低減することができる。そのため、Ｚｒ４＋の含有率は、好ましくは１０．０％を上限とし、より好ましくは５．０％未満、さらに好ましくは３．０％未満とする。
【００４３】
Ｔａ５＋は、０％超含有する場合に、ガラスの屈折率を高める性質を有する任意成分である。
他方で、Ｔａ５＋の含有率を１０．０％以下の範囲内に低減することで、ガラスの失透を低減することができる。そのため、Ｔａ５＋の含有率は、好ましくは１０．０％を上限とし、より好ましくは５．０％未満、さらに好ましくは３．０％未満とする。
【００４４】
Ｇｅ４＋は、０％超含有する場合に、ガラスの屈折率を高め、耐失透性を高める性質を有する任意成分である。
他方で、Ｇｅ４＋の含有率を１０．０％以下の範囲内に低減することで、ガラスの材料コストを低減することができる。そのため、Ｇｅ４＋の含有率は、好ましくは１０．０％を上限とし、より好ましくは５．０％未満、さらに好ましくは３．０％未満とする。
【００４５】
Ｂｉ３＋及びＴｅ４＋は、０％超含有する場合に、ガラスの屈折率を高め、ガラス転移点を低くする性質を有する任意成分である。
他方で、Ｂｉ３＋及びＴｅ４の少なくとも一方の含有率を１０．０％以下の範囲内に低減することで、ガラスの着色や失透を低減することができる。そのため、Ｂｉ３＋及びＴｅ４の含有率は、それぞれ好ましくは１０．０％を上限とし、より好ましくは５．０％未満、さらに好ましくは３．０％未満とする。
【００４６】
［アニオン成分について］
Ｆ−は、ガラスの異常分散性及びアッベ数を高め、ガラス転移点を低くし、ガラスを失透し難くする性質を有する。そのため、Ｆ−の含有率の下限は、好ましくは１１．０％、より好ましくは１４．０％、さらに好ましくは１７．０％、さらに好ましくは２０．０％とする。
他方で、Ｆ−は、含有率が多いと、ガラスのアッベ数を過剰に高め、磨耗度を低下させる性質を有する。そのため、Ｆ−の含有率は、好ましくは４４．０％、より好ましくは４１．０％、さらに好ましくは３８．０％、さらに好ましくは３５．０％を上限とする。
【００４７】
Ｏ２−は、ガラスの失透を抑制し、磨耗度の上昇を抑制する性質を有する。そのため、Ｏ２−の含有率は、好ましくは５６．０％、より好ましくは５９．０％、さらに好ましくは６２．０％、さらに好ましくは６５．０％を下限とする。
他方で、他のアニオン成分による効果を得易くするため、Ｏ２−の含有率は、好ましくは８９．０％、より好ましくは８６．０％、さらに好ましくは８３．０％、さらに好ましくは８０．０％を上限とする。
【００４８】
また、ガラスの失透を抑制する観点から、Ｏ２−の含有率とＦ−の含有率の合計は、好ましくは９８．０％、より好ましくは９９．０％を下限とし、さらに好ましくは１００％とする。
【００４９】
［その他の成分について］
本発明の光学ガラスには、他の成分を本願発明のガラスの特性を損なわない範囲で必要に応じ、添加できる。
【００５０】
［含有すべきでない成分について］
次に、本発明の光学ガラスに含有すべきでない成分、及び含有することが好ましくない成分について説明する。
【００５１】
Ｔｉ、Ｚｒ、Ｎｂ、Ｗ、Ｌａ、Ｇｄ、Ｙ、Ｙｂ、Ｌｕを除く、Ｖ、Ｃｒ、Ｍｎ、Ｆｅ、Ｃｏ、Ｎｉ、Ｃｕ、Ａｇ及びＭｏ等の遷移金属のカチオンは、それぞれを単独又は複合して少量含有した場合でもガラスが着色し、可視域の特定の波長に吸収を生じる性質があるため、特に可視領域の波長を使用する光学ガラスにおいては、実質的に含まないことが好ましい。
【００５２】
Ｐｂ、Ａｓ、Ｔｈ、Ｃｄ、Ｔｌ、Ｏｓ、Ｂｅ、及びＳｅのカチオンは、近年有害な化学物資として使用を控える傾向にあり、ガラスの製造工程のみならず、加工工程、及び製品化後の処分に至るまで環境対策上の措置が必要とされる。従って、環境上の影響を重視する場合には、これらのうち１種以上を実質的に含有しないことが好ましい。
【００５３】
なお、本明細書における「実質的に含有しない」とは、好ましくは含有量を０．１％未満にすることであり、より好ましくは不可避不純物として含まれるものを除いて含有しないことである。
【００５４】
ＳｂやＣｅのカチオンは、脱泡剤として有用ではあるが、環境に不利益を及ぼす成分として、近年光学ガラスに含めないようにする傾向がある。そのため、本発明の光学ガラスでは、このような点からＳｂやＣｅも実質的に含有しないことが好ましい。
【００５５】
［製造方法］
本発明の光学ガラスの製造方法は特に限定されない。例えば、上記原料を各成分が所定の含有率の範囲内になるように均一に混合し、作製した混合物を石英坩堝又はアルミナ坩堝又は白金坩堝に投入して粗溶融した後、白金坩堝、白金合金坩堝又はイリジウム坩堝に入れて９００〜１２００℃の温度範囲で２〜１０時間溶融し、攪拌均質化して泡切れ等を行った後、８５０℃以下の温度に下げてから仕上げ攪拌を行って脈理を除去し、金型に鋳込んで徐冷することにより製造することができる。
【００５６】
［物性］
本発明の光学ガラスは、平均線膨張係数（α）が小さいことが好ましい。特に、本発明の光学ガラスは、日本光学硝子工業会規格ＪＯＧＩＳ０８−２００３に規定される１００〜３００℃における平均線膨張係数αが、好ましくは１４０×１０−７℃−１、より好ましくは１３５×１０−７℃−１、さらに好ましくは１３０×１０−７℃−１を上限とする。これにより、精密モールドブレス成形やリヒートプレス成形等の加熱成形を行っても、温度変化等による不良が低減されるため、安定してレンズ等の光学素子を作製することができる。
なお、本発明の光学ガラスの平均線膨張係数（α）の下限は特に限定されないが、本発明の光学ガラスの平均線膨張係数（α）は、例えば９０×１０−７℃−１、１００×１０−７℃−１又は１１０×１０−７℃−１を下限としてもよい。
【００５７】
本発明の光学ガラスは、高い屈折率（ｎｄ）を有するとともに、低い分散性（高いアッベ数）を有する。
本発明の光学ガラスは、屈折率（ｎｄ）が１．５２以上１．６７以下であることが好ましい。より具体的には、本発明の光学ガラスは、屈折率の下限が、好ましくは１．５２、より好ましくは１．５５、さらに好ましくは１．５７である。他方で、本発明の光学ガラスは、屈折率（ｎｄ）の上限が、好ましくは１．６７、より好ましくは１．６５、さらに好ましくは１．６３である。
本発明の光学ガラスは、アッベ数（νｄ）が５５以上７３以下であることが好ましい。より具体的には、本発明の光学ガラスは、アッベ数（νｄ）の下限が、好ましくは５５、より好ましくは５７、さらに好ましくは５８である。他方で、本発明の光学ガラスは、アッベ数（νｄ）の上限が、好ましくは７３、より好ましくは７１、さらに好ましくは６９である。
このような高屈折率を有することで、光学素子の薄型化を図っても大きな光の屈折量を得ることができる。また、このような低分散を有することで、単レンズとして用いたときに光の波長による焦点のずれ（色収差）を小さくできる。そのため、例えば高分散（低いアッベ数）を有する光学素子と組み合わせて光学系を構成した場合に、その光学系の全体として収差を低減させて高い結像特性等を図ることができる。
このように、本発明の光学ガラスは、光学設計上有用であり、特に光学系を構成したときに、高い結像特性等を図りながらも、光学系の小型化を図ることができ、光学設計の自由度を広げることができる。
【００５８】
また、本発明の光学ガラスは、特徴的な部分分散比（θｇ，Ｆ）及び異常分散性（Δθｇ，Ｆ）を有することが好ましく、それにより色収差を高精度に補正することも可能である。ここで、本発明の光学ガラスの部分分散比（θｇ，Ｆ）は、０．５２０以上が好ましく、０．５２５以上がより好ましく、０．５３０以上がさらに好ましい。また、部分分散比（θｇ，Ｆ）の上限は、０．５８０以下が好ましく、０．５７５以下がより好ましく、０．５７０以下がさらに好ましい。
【００５９】
ここで、部分分散比（θｇ，Ｆ）とは、屈折率の波長依存性のうち、ある２つの波長域における屈折率の差の割合を示すものであり、次の式（１）で表される。
θｇ，Ｆ＝（ｎｇ−ｎＦ）／（ｎＦ−ｎＣ）・・・・・・式（１）
ここでｎｇはｇ線（４３５．８３ｎｍ）、ｎＦはＦ線（４８６．１３ｎｍ）、ｎＣはＣ線（６５６．２７ｎｍ）における屈折率を意味する。
そして、この部分分散比（θｇ，Ｆ）とアッベ数（νｄ）との関係をＸＹグラフ上にプロットすると、一般的な光学ガラスの場合、ほぼ、ノーマルラインと呼ばれる直線上にプロットされることになる。ノーマルラインの基準となるノーマルガラスは、光学ガラスメーカー毎によっても異なるが、各社ともほぼ同等の傾きと切片で定義している。ここで、本明細書におけるノーマルラインは、部分分散比（θｇ，Ｆ）を縦軸に、アッベ数（νｄ）を横軸に採用したＸＹグラフ上（直交座標上）で、ＮＳＬ７とＰＢＭ２の部分分散比及びアッベ数をプロットした２点を結ぶ右上がりの直線とする。（ＮＳＬ７とＰＢＭ２は株式会社オハラ社製の光学ガラスであり、ＮＳＬ７のアッベ数（νｄ）は６０．５、部分分散比（θｇ，Ｆ）は０．５４３６であり、ＰＢＭ２のアッベ数（νｄ）は３６．３，部分分散比（θｇ，Ｆ）は０．５８２８である）。
【００６０】
他方で、異常分散性（Δθｇ，Ｆ）とは、部分分散比（θｇ，Ｆ）及びアッベ数（νｄ）のプロットが、上述のノーマルラインから縦軸方向にどの程度離れているかを示すものである。本発明の光学ガラスは、この異常分散性（Δθｇ，Ｆ）が大きいため、青色付近の波長範囲について、他のレンズによって生じていた色収差を補正することができる性質を有する。
【００６１】
なお、屈折率（ｎｄ）、アッベ数（νｄ）及び部分分散比（θｇ，Ｆ）は、日本光学硝子工業会規格ＪＯＧＩＳ０１―２００３に基づいて測定して得られる値である。
【００６２】
本発明の光学ガラスは、高い耐酸性を有することが好ましい。特に、ＪＯＧＩＳ０６−１９９９に準じたガラスの粉末法による化学的耐久性（耐酸性）は、好ましくはクラス１〜３、より好ましくはクラス１〜２、さらに好ましくはクラス１である。これにより、光学ガラスを研磨加工する際に、酸性の研磨液や洗浄液によるガラスの曇りが低減されるため、研磨加工をより行い易くすることができる。ここで「耐酸性」とは、酸によるガラスの侵食に対する耐久性であり、この耐酸性は、日本光学硝子工業会規格ＪＯＧＩＳ０６−１９９９「光学ガラスの化学的耐久性の測定方法」に基づいて測定する。ここで、化学的耐久性（耐酸性）の「クラス１」は、測定前後の試料の質量の減量率が０．２０質量％未満であり、「クラス２」は、測定前後の試料の質量の減量率が０．２０質量％以上０．３５質量％未満であり、「クラス３」は、測定前後の試料の質量の減量率が０．３５質量％以上０．６５質量％未満であり、「クラス４」は、測定前後の試料の質量の減量率が０．６５質量％以上１．２０質量％未満であり、「クラス５」は、測定前後の試料の質量の減量率が１．２０質量％以上２．２０質量％未満であり、「クラス６」は、測定前後の試料の質量の減量率が２．２０質量％以上である。
【００６３】
［プリフォーム及び光学素子］
作製された光学ガラスから、例えば研磨加工の手段、又は、リヒートプレス成形や精密モールドプレス成形等の加熱成形の手段を用いて、ガラス成形体を作製することができる。すなわち、光学ガラスに対して研削及び研磨等の機械加工を行ってガラス成形体を作製したり、光学ガラスからモールドプレス成形用のプリフォームを作製し、このプリフォームに対してリヒートプレス成形を行った後で研磨加工を行ってガラス成形体を作製したり、研磨加工を行って作製したプリフォームや、公知の浮上成形等により成形されたプリフォームに対して精密モールドプレス成形を行ってガラス成形体を作製したりすることができる。なお、ガラス成形体を作製する手段は、これらの手段に限定されない。
【００６４】
このように、本発明の光学ガラスは、様々な光学素子及び光学設計に有用である。その中でも特に、本発明の光学ガラスからプリフォームを形成し、このプリフォームを用いてリヒートプレス成形や精密モールドプレス成形等を行い、レンズやプリズム等の光学素子を作製することが好ましい。これにより、径の大きなプリフォームの形成が可能になるため、光学素子の大型化を図りながらも、光学機器に用いたときに高精細で高精度な結像特性及び投影特性を実現できる。
【００６５】
本発明の光学ガラスからなるガラス成形体は、例えばレンズ、プリズム、ミラー等の光学素子の用途に用いることができ、典型的には車載用光学機器やプロジェクタやコピー機等の、高温になり易い機器に用いることができる。
【実施例】
【００６６】
本発明の光学ガラスである実施例（Ｎｏ．１〜Ｎｏ．３８）及び比較例（Ｎｏ．Ａ）のガラスの組成（カチオン％表示又はアニオン％表示のモル％で示す）、屈折率（ｎｄ）、アッベ数（νｄ）、部分分散比（θｇ，Ｆ）、平均線膨張係数（α）、粉末法による化学的耐久性（耐酸性）の結果を表１〜表５に示す。なお、以下の実施例はあくまで例示の目的であり、これらの実施例のみ限定されるものではない。
【００６７】
実施例及び比較例の光学ガラスは、いずれも各成分の原料として各々相当する酸化物、炭酸塩、硝酸塩、弗化物、メタ燐酸化合物等の通常の弗燐酸塩ガラスに使用される高純度原料を選定し、表に示した各実施例の組成の割合になるように秤量して均一に混合した後、白金坩堝に投入し、ガラス組成の溶融難易度に応じて電気炉で９００〜１２００℃の温度範囲で２〜１０時間溶解し、攪拌均質化して泡切れ等を行った後、８５０℃以下に温度を下げてから金型に鋳込み、徐冷してガラスを作製した。
【００６８】
実施例及び比較例のガラスの屈折率（ｎｄ）、アッベ数（νｄ）及び部分分散比（θｇ，Ｆ）は、ＪＩＳ  Ｂ  ７０７１−２：２０１８に規定されるＶブロック法に準じて測定した。ここで、屈折率（ｎｄ）は、ヘリウムランプのｄ線（５８７．５６ｎｍ）に対する測定値で示した。また、アッベ数（νｄ）は、ヘリウムランプのｄ線に対する屈折率と、水素ランプのＦ線（４８６．１３ｎｍ）に対する屈折率（ｎＦ）、Ｃ線（６５６．２７ｎｍ）に対する屈折率（ｎＣ）の値を用いて、アッベ数（νｄ）＝［（ｎｄ−１）／（ｎＦ−ｎＣ）］の式から算出した。また、部分分散比（θｇ，Ｆ）は、ｇ線（４３５．８３ｎｍ）に対する屈折率（ｎｇ）、水素ランプのＦ線に対する屈折率（ｎＦ）、Ｃ線に対する屈折率（ｎＣ）の値を用いて、部分分散比（θｇ，Ｆ）＝［（ｎｇ−ｎＦ）／（ｎＦ−ｎＣ）］の式から算出した。これらの屈折率（ｎｄ）、アッベ数（νｄ）及び部分分散比（θｇ，Ｆ）は、徐冷降温速度を−２５℃／ｈｒにして得られたガラスについて測定を行うことで求めた。
【００６９】
実施例及び比較例のガラスの平均線膨張係数（α）は、日本光学硝子工業会規格ＪＯＧＩＳ０８−２００３「光学ガラスの熱膨張の測定方法」に従い、１００〜３００℃における平均線膨張係数を求めた。
【００７０】
実施例及び比較例のガラスの比重は、日本光学硝子工業会規格ＪＯＧＩＳ０５−１９７５「光学ガラスの比重の測定方法」に基づいて測定した。
【００７１】
実施例及び比較例のガラスの耐酸性は、日本光学硝子工業会規格ＪＯＧＩＳ０６−１９９９「光学ガラスの化学的耐久性の測定方法」に基づいて測定した。すなわち、粒度４２５〜６００μｍに破砕したガラス試料を比重ビンにとり、白金かごの中に入れた。白金かごを０．０１Ｎ硝酸水溶液の入った石英ガラス製丸底フラスコに入れて、沸騰水浴中で６０分間処理した後のガラス試料の減量率（質量％）を算出した。この減量率の値に基づいて、ガラスの耐酸性のクラスを特定した。
【００７２】
【表１】
2020079188.tif 000002
【００７３】
【表２】
2020079188.tif 000003
【００７４】
【表３】
2020079188.tif 000004
【００７５】
【表４】
2020079188.tif 000005
【００７６】
【表５】
2020079188.tif 000006
【００７７】
表に表されるように、本発明の実施例の光学ガラスは、いずれも平均線膨張係数αが１４０×１０−７℃−１以下であり、所望の範囲内であった。他方で、本発明の範囲外である比較例Ａは、この平均線膨張係数（α）が１４０×１０−７℃−１を上回っていた。このため、本発明の実施例の光学ガラスは、比較例Ａのガラスに比べて平均線膨張係数（α）が小さいことが明らかになった。
【００７８】
また、本発明の実施例の光学ガラスは、いずれも屈折率が１．５２以上、より詳細には１．５７以上であり、所望の範囲内であった。また、本発明の実施例の光学ガラスは、いずれもアッベ数が５５以上、より詳細には５８以上であり、所望の範囲内であった。
【００７９】
従って、本発明の実施例の光学ガラスは、屈折率及びアッベ数が所望の範囲内にあり、平均線膨張係数が小さいことが明らかになった。このことから、本発明の実施例の光学ガラスは、より安定して加熱成形することが可能なため、光学系の高解像度化及び小型化に寄与しうることが推察される。
【００８０】
また、本発明の実施例の光学ガラスは、いずれも粉末法による化学的耐久性（耐酸性）がクラス１〜３の範囲内にあり、より詳細にはクラス１であった。他方で、比較例のガラスは、粉末法による化学的耐久性（耐酸性）がクラス３であった。このため、実施例の光学ガラスは、比較例のガラスに比べて耐酸性に優れていることが明らかになった。
【００８１】
さらに、本発明の実施例の光学ガラスを用いて、研磨加工用プリフォームを形成した後で研削及び研磨を行い、レンズ及びプリズムの形状に加工した。また、本発明の実施例の光学ガラスを用いて、精密モールドプレス成形用のプリフォームを形成し、このプリフォームを精密モールドプレス成形加工してレンズ及びプリズムの形状に加工した。いずれの場合も、様々なレンズ及びプリズムの形状に加工することができた。
【００８２】
以上、本発明を例示の目的で詳細に説明したが、本実施例はあくまで例示の目的のみであって、本発明の思想及び範囲を逸脱することなく多くの改変を当業者により成し得ることが理解されよう。